(57)【要約】【課題】外光反射を適切に抑えることができ、かつ画像表示装置からの画像光を外方へ適切に導いて鮮明な画像を表示することができる画像表示装置用フィルタを提供する。【解決手段】画像表示装置用フィルタ１０は透明基材１と、透明基材１の一方側に設けられたメッシュ状金属層２および黒化層３と、透明基材１の他方側に設けられた集光レンズ１１とを備えている。集光レンズ１１はメッシュ状金属層２および黒化層３の開口部４に対応して設けられている。集光レンズ１１の外周は外部樹脂１２により囲まれている。【選択図】図１
2007101616.tif 000002
【特許請求の範囲】
【請求項１】
画像表示装置の前面側に配置される画像表示装置用フィルタにおいて、
透明基材と、
透明基材の画像表示装置と反対側に設けられ、所定の開口率をもつ開口部が形成された黒化層と、
透明基材の画像表示装置側に、黒化層の開口部に対応して配置され、画像表示装置からの画像光を集光して黒化層の開口部に導く集光レンズと、
を備えたことを特徴とする画像表示装置用フィルタ。
【請求項２】
透明基材の画像表示装置と反対側に、電磁波シールド用のメッシュ状金属層が設けられ、黒化層はメッシュ状金属層の表面に形成されていることを特徴とする請求項１記載の画像表示装置用フィルタ。
【請求項３】
黒化層は更にメッシュ状金属層の側面にも形成されていることを特徴とする請求項２記載の画像表示装置用フィルタ。
【請求項４】
透明基材の画像表示装置と反対側に、電磁波シールド用の薄膜金属層が設けられ、黒化層は薄膜金属層の表面に形成されていることを特徴とする請求項１記載の画像表示装置用フィルタ。
【請求項５】
透明基材の画像表示装置側の面上に於いて、各集光レンズ間を充填する、集光レンズと異なる屈折率を持つ透明樹脂から成る外部樹脂層を設けたことを特徴とする請求項１乃至５のいずれか記載の画像表示装置用フィルタ。
【請求項６】
画像表示装置の前面側に配置される画像表示装置用フィルタの製造方法において、
透明基材を準備する工程と、
透明基材の一方の面に所定の開口率をもつ開口部が形成された黒化層を形成する工程と、
透明基材の他方の面に感光性樹脂層を設ける工程と、
透明基材の一方の面側から光をあて感光性樹脂層を露光する工程と、
感光性樹脂層を現像することにより、感光性樹脂を一部除去して透明基材の他方の面に凹部を形成する工程と、
透明基材の他方の面に形成された凹部内に感光性樹脂と異なる屈折率をもつ充填樹脂を充填する工程と、
を備えたことを特徴とする画像表示装置用フィルタの製造方法。
【請求項７】
透明基材の他方の面にネガ型感光性樹脂を設けることを特徴とする請求項６記載の画像表示装置用フィルタの製造方法。
【請求項８】
透明基材の他方の面にポジ型感光性樹脂を設けることを特徴とする請求項６記載の画像表示装置用フィルタの製造方法。
【請求項９】
黒化層を形成する前に、透明基材の一方の面に電磁波シールド用のメッシュ状金属層を設ける工程を更に備え、
黒化層はこのメッシュ状金属層の表面に形成されることを特徴とする請求項６記載の画像表示装置用フィルタの製造方法。
【請求項１０】
黒化層を形成する前に透明基材の一方の面に電磁波シールド用の薄膜金属層を設ける工程を更に備え、
黒化層はこの薄膜金属層の表面に形成されることを特徴とする請求項６記載の画像表示装置用フィルタの製造方法。
【発明の詳細な説明】
【技術分野】
【０００１】
本発明は、光透過性を有する画像表示装置用フィルタおよびその製造方法に係り、とりわけ光学フィルタ機能も有し、特にＰＤＰ等のディスプレイ用に好適な画像表示装置用フィルタおよびその製造方法に関する。
【背景技術】
【０００２】
ＰＤＰ（プラズマディスプレイパネル）、ＣＲＴ（陰極線管）等の画像表示装置を明るい所で観察する場合、外光（螢光燈、日光等の外来光）が画面で反射して、画面が白化し、画像コントラストが低下すると云う問題が有った。
此の問題を解決する為に、観察者側を黒色（収光性）としたメッシュ（網目、格子）状の前面フィルタを画面前面に設置し、入射する外光を吸収することによって、明るい場所（以下明所とも言う）での画像コントラストを向上することが知られている（特許文献１、特許文献２参照）。
ＰＤＰ、ＣＲＴ等を用いた画像表示装置は、亦不要な電磁波も輻射する為、これを遮蔽する必要が有る。そこで、電磁波遮蔽性能を持つ導電性の金属メッシュの表面に黒化処理を施して、外光反射による明所でのコントラスト低下防止と、電磁波遮蔽の両効果を有する画像表示装置用フィルタ（前面フィルタ）も知られている。（特許文献３、特許文献４参照）。
【特許文献１】実開昭４９−７９１２３号公報
【特許文献２】特許第２６２２７６２号公報
【特許文献３】特許第２９７９０２１号公報
【特許文献４】特開２００２−９４８４号公報
【発明の開示】
【発明が解決しようとする課題】
【０００３】
上述の如き従来の前面フィルタに於いては、黒色メッシュを使用しており、外光吸収性を有すると同時に画像光吸収性をも有する。其の為、外光反射防止（コントラスト向上）性能を強化しようとすると開口率を低下させる（黒色部分の面積率を増加させる）必要が有る。例えば、窓から日光の差し込む明るい部屋に於いて十分な反射防止性能を出そうとすると開口率は７０％以下にする必要が有る。而かるに黒色メッシュの開口率を此のように高くすると、今後はメッシュを透過する画像光が減少して必然的に画像が暗くなり不可である。画面の明るさを十分にしようと思うと開口率は８５％以上にする必要が有る。両性能を満たす開口率範囲に共通部分が無い結果となる。
仍って、外光反射防止性能（明所コントラスト向上効果）と画像の明るさとが両立不能であった。
本発明はこのような点を考慮してなされたものであり、外光の反射をできるだけ抑え、かつ画像表示装置からの画像光をより鮮明にすることができる画像表示装置用フィルタおよびその製造方法を提供することを目的とする。
【課題を解決するための手段】
【０００４】
本発明は、画像表示装置の前面側に配置される画像表示装置用フィルタにおいて、透明基材と、透明基材の画像表示装置と反対側に設けられ、所定の開口率をもつ開口部が形成された黒化層と、透明基材の画像表示装置側に、黒化層の開口部に対応して配置され、画像表示装置からの画像光を集光して黒化層の開口部に導く集光レンズと、を備えたことを特徴とする画像表示装置用フィルタである。
【０００５】
本発明は、透明基材の画像表示装置と反対側に、電磁波シールド用のメッシュ状金属層が設けられ、黒化層はメッシュ状金属層の表面に形成されていることを特徴とする画像表示装置用フィルタである。
【０００６】
本発明は、黒化層は更にメッシュ状金属層の側面にも形成されていることを特徴とする画像表示装置用フィルタである。
【０００７】
本発明は、透明基材の画像表示装置と反対側に、電磁波シールド用の薄膜金属層が設けられ、黒化層は薄膜金属層の表面に形成されていることを特徴とする画像表示装置用フィルタである。
本発明は、透明基材の画像表示装置側の面上に於いて、各集光レンズ間を充填する、集光レンズと異なる屈折率を持つ透明樹脂から成る外部樹脂層を設けたことを特徴とする画像表示装置用フィルタである。
【０００８】
本発明は、画像表示装置の前面側に配置される画像表示装置用フィルタの製造方法において、透明基材を準備する工程と、透明基材の一方の面に所定の開口率をもつ開口部が形成された黒化層を形成する工程と、透明基材の他方の面に感光性樹脂層を設ける工程と、透明基材の一方の面側から光をあて感光性樹脂層を露光する工程と、感光性樹脂を現像することにより、感光性樹脂を一部除去して透明基材の他方の面に凹部を形成する工程と、透明基材の他方の面に形成された凹部内に感光性樹脂と異なる屈折率をもつ充填樹脂を充填する工程と、を備えたことを特徴とする画像表示装置用フィルタの製造方法である。
【０００９】
本発明は、透明基材の他方の面にネガ型感光性樹脂を設けることを特徴とする画像表示装置用フィルタの製造方法である。
【００１０】
本発明は、透明基材の他方の面にポジ型感光性樹脂を設けることを特徴とする画像表示装置用フィルタの製造方法である。
【００１１】
本発明は、黒化層を形成する前に、透明基材の一方の面に電磁波シールド用のメッシュ状金属層を設ける工程を更に備え、黒化層はこのメッシュ状金属層の表面に形成されることを特徴とする画像表示装置用フィルタの製造方法である。
【００１２】
本発明は、黒化層を形成する前に透明基材の一方の面に電磁波シールド用の薄膜金属層を設ける工程を更に備え、黒化層はこの薄膜金属層の表面に形成されることを特徴とする画像表示装置用フィルタの製造方法である。
【発明の効果】
【００１３】
以上のように本発明によれば、開口部を有する黒化層により外光反射を適切に抑えて明所での画像コントラストを向上せしめることができ、且つ画像表示装置からの画像光を集光レンズによって開口側に導いてより明るく鮮明な画像を表示することができる。
【発明を実施するための最良の形態】
【００１４】
以下、図面を参照して本発明の実施の形態について説明する。  
図１乃至図９は本発明の実施の一実施形態を示す図である。
【００１５】
まず、図１および図６により本発明による画像表示装置用フィルタ（電磁波シールド性の金層を有する場合には電磁波シールドフィルタともよぶ）について説明する。画像表示装置用フィルタ１０はＰＤＰ、ＣＲＴディスプレイ等各種の画像表示装置２０の前面側に配置される、所謂前面フィルタとも呼稱されるものである。
【００１６】
このような画像表示装置用フィルタ１０は、透明基材１と、透明基材１の一方の面（画像表示装置２０と反対側の面、表面ともよぶ）に設けられ、所定の開口率（６５％程度）をもつ開口部４が形成された電磁波シールド用のメッシュ状金属層２と、金属層２の表面に形成された黒化層３とを備えている。
【００１７】
このうち、図６（ａ）（ｂ）に示すように、メッシュ状金属層２は透明基材１上に接着剤９を介して設けられ、後述のように銅箔等の金属箔をエッチングすることにより得られる。また黒化層３を金属層２の表面のみに形成してもよく（図６（ａ））、さらに黒化層３を金属層２の表面に加えて側面にも形成してもよい（図６（ｂ））。
また黒化層３は金属層２上に設けられているため、黒化層３には金属層２と同様の開口率（６５％程度）をもつ開口部４が形成されることになる。
【００１８】
透明基材１の他方の面（画像表示装置２０側の面、裏面ともよぶ）には、金属層２および黒化層３の開口部４に対応（対峙）する位置に、画像表示装置２０からの画像光Ｌ１を開口部４の開口面積よりも大きな開口面積で受光し、これを集光して開口部４に導く集光レンズ１１が設けられている。さらに透明基材１の他方の面には集光レンズ１１を囲み、集光レンズ１１、１１、・・・間の空間を充填する外部樹脂層（単に外部樹脂ともよぶ）１２が設けられている。
【００１９】
この場合、集光レンズ１１の屈折率ｎは集光レンズ１１と外部樹脂１２との界面での光反射による集光作用を可能ならしめる為に、外部樹脂１２の屈折率ｎとは異となるようにする。好ましくは集光レンズ１１と外部樹脂１２との界面での全反射を可能ならしめる為に、集光レンズ１１の屈折率を外部樹脂の屈折率よりも高く設定する。具体的には集光レンズ１１の屈折率ｎは、１．４〜２．０程度となっており、外部樹脂１２の屈折率ｎは１．２〜１．５程度となっており、又集光レンズ１１と外部樹脂１２との屈折率差は０．１０以上、好ましくは０．３０以上となっている。このため集光レンズ１１と外部樹脂１２の界面が反射面となり、画像表示装置２０から導かれた画像光Ｌ１が集光レンズ１１と外部樹脂１２の界面で反射して、開口部４側へ導かれる。また集光レンズ１１と外部樹脂１２の厚みは、１５〜５０μｍとなっている。又開口部４間の遮光部で遮断された画像光をも捕捉して開口部４に集光し、開口率以上の画像光を透過させる為に、[集光レンズ受光面積／開口部面積]比は、１．１以上、好ましくは、２以上とする。
また、メッシュ状金属層２および黒化層３の表面に調色層５、透明着色樹脂層６および反射防止層８が順次設けられている。
なお、黒化層３上に防錆層３ａを設けてもよい。
これらメッシュ状金属層２、調色層６、透明着色樹脂層６及び反射防止層８は本発明に於いて必須の層では無い。但し通常は、設けることが画像表示装置の総合性能向上の点から好ましい。
【００２０】
次に、本発明の画像表示装置用フィルタ１０の各構成材料について更に述べる。
【００２１】
〔透明基材１〕
透明基材１は、機械的強度が弱い黒化層、或はメッシュ層を補強する為の層である。従って、機械的強度と共に光透過性を有すれば、その他、耐熱性、絶縁性等も適宜勘案した上で、用途に応じたものを選択使用すれば良い。透明基材の具体例としては、例えば、樹脂或はガラスから成るシート（乃至はフィルム、以下同様）板等が挙げられる。
【００２２】
透明樹脂としては、例えば、ポリエチレンテレフタレート、ポリブチレンテレフタレート、ポリエチレンナフタレート、テレフタル酸‐イソフタル酸‐エチレングリコール共重合体、テレフタル酸‐シクロヘキサンジメタノール‐エチレングリコール共重合体などのポリエステル系樹脂、ナイロン６などのポリアミド系樹脂、ポリプロピレン、ポリメチルペンテンなどのポリオレフィン系樹脂、ポリブチルメタクリレート、ポリメチルメタクリレートなどのアクリル系樹脂、ポリスチレン、スチレン‐アクリロニトリル共重合体などのスチレン系樹脂、トリアセチルセルロースなどのセルロース系樹脂、イミド系樹脂、ポリカーボネート樹脂等が挙げられる。
なお、これら樹脂は、樹脂材料的には、単独、又は複数種類の混合樹脂（ポリマーアロイを含む）として用いられ、また層的には、単層、又は２層以上の積層体として用いられる。また、樹脂シートの場合、１軸延伸や２軸延伸した延伸シートが機械的強度の点でより好ましい。
また、これら樹脂中には、必要に応じて適宜、紫外線吸収剤、充填剤、可塑剤、帯電防止剤などの添加剤を加えても良い。
【００２３】
また、ガラスとしては、石英ガラス、ホウケイ酸ガラス、ソーダライムガラスなどがあり、より好ましくは熱膨脹率が小さく寸法安定性および高温加熱処理における作業性に優れ、また、ガラス中にアルカリ成分を含まない無アルカリガラス等が挙げられる。
【００２４】
なお、透明基材１の厚さは、用途に応じたものとすれば良く特に制限は無く、透明樹脂から成る場合は、通常１２〜１０００μｍ程度であるが、好ましくは５０〜５００μｍが望ましい。一方、透明基材がガラス板である場合には、通常１〜５ｍｍ程度が好適である。いずれの材料に於いても、上記未満の厚さとなると機械的強度が不足して反りや弛み、破断などが起こり、上記を超える厚さとなると過剰性能でコスト高となる上、薄型化が難しくなる。
【００２５】
なお、透明基材１としては、これらの無機材料、有機材料等からる、シート（乃至はフィルム）、板などが適用でき、また、前面基板の前に配置する前画フィルタとして電磁波シールドフィルタと併用する形態では、薄さ、軽さの点で、板よりもシートが優れており、また割れない等の点でも、ガラス板よりも樹脂シートが優れていることは言うまでもない。
また、電磁波シールドフィルタを連続的に製造し生産性を向上できる点では、透明基材は、メッシュ層形成等の少なくとも製造初期の段階に於いては、連続帯状のシートの形態で取り扱うのが好ましい。
【００２６】
この様な点で、透明基材１としては樹脂シートが好ましい材料であるが、樹脂シートのなかでも、特に、ポリエチレンテレフタレート、ポリエチレンナフタレート等のポリエステル系樹脂シート、セルロース系樹脂シートが、透明性、耐熱性、コスト等の点で好ましく、より好ましくはポリエチレンテレフタレートシートが最適である。なお、透明基材の透明性は高いほどよいが、好ましくは可視光線透過率で８０％以上となる光透過性が良い。
【００２７】
なお、樹脂シート等の透明基材は、適宜その表面に、コロナ放電処理、プラズマ処理、オゾン処理、フレーム処理、プライマー処理、予熱処理、除塵埃処理、蒸着処理、アルカリ処理、などの公知の易接着処理を行ってもよい。
【００２８】
〔メッシュ状金属層〕
メッシュ状金属層２は所定の開口率（２５〜７０％程度）をもつ開口部４を有し、電磁波シールド機能を担う層である。またそれ自体は不透明性であっても、メッシュ状の形状で開口部４が存在することにより、電磁波シールド性能と光透過性を両立させている。
【００２９】
金属層２のメッシュの形状は、任意で特に限定されないが、開口部４の形状が正方形が代表的である。開口部４の形状は、例えば、正三角形等の三角形、正方形、長方形、菱形、台形等の四角形、六角形、等の多角形、或いは、円形、楕円形となっている。メッシュ状金属層２はこれら形状からなる複数の開口部４を有し、開口部４間は通常均一幅のライン状のライン部となり、通常は、開口部及び開口部間は全面で同一形状同一サイズである。具体的サイズを例示すれば、開口率は６５％となっている。
なお、バイアス角度（メッシュのライン部と電磁波シールドフィルタの外周辺との成す角度）は、ディスプレイの画素ピッチや発光特性を考慮して、モアレが出難い角度に適宜設定すれば良い。
【００３０】
金属層２は一般的には金属箔のエッチングで形成した物が代表的である。従って、本発明では、金属層２の材料及び形成方法は特に限定されるものでは無く、従来公知の光透過性の電磁波シールドフィルタに於ける各種金属層２を適宜採用できる。例えば、印刷法やめっき法等を利用して透明基材上に最初からメッシュ状に導電体層を形成したもの、或いは、めっき法で最初から全面に導電体層を透明基材上に形成したもの等でも構わない。
【００３１】
メッシュ状の金属層２をエッチングで形成する場合は、透明基材１に積層した金属層２をエッチングでパターンニングして開口部を空けてメッシュ状にすることで形成できる。透明基材１に金属層２を積層するには、金属箔として用意した金属層２を接着剤９で透明基材にラミネートしたり、或いはラミネート用接着剤は用いずに、金属層２を蒸着、スパッタ、めっき等の１或いは２以上の物理的或いは化学的形成手法を用いて透明基材上に積層することもできる。なお、エッチングによる金属層２は、透明基材に積層前の金属箔単体をエッチングでパターンニングしてメッシュ状にすることで形成することも可能である。このメッシュ状の金属層２単体は、接着剤等で透明基材に積層する。
【００３２】
金属層２は、電磁波遮蔽機能を発現するに足る導電性を有する物質であれば、特に制限は無いが、金属層２は上記の如く、蒸着、めっき、金属箔ラミネート等により形成することができる。金属層乃至は金属箔の金属材料としては、例えば、金、銀、銅、鉄、ニッケル、クロム等が挙げられる。また金属層の金属は合金でも良く、金属層は単層でも多層でも良い。
【００３３】
なお、金属層２の厚さは、１〜１００μｍ程度、好ましくは５〜２０μｍである。厚さがこれより薄くなり過ぎると電気抵抗上昇により十分な電磁波シールド性能を得難くなり、厚さがこれより厚くなり過ぎると高精細なメッシュ形状が得難くなり、開口率低下により光透過性や、メッシュ側面が邪魔してディスプレイの視野角が低下する。
【００３４】
また、金属層２の表面は、透明接着剤９等の隣接層との密着性向上の為に粗面である事が好ましい。例えば、銅箔の場合、黒化処理による黒化層の形成と同時にその表面（黒化層の表面）に粗面が得られる。なお、その粗面の程度は、１０点平均粗さＲｚ〔ＪＩＳ−Ｂ０６０１準拠（１９９４年版）〕で、０．１〜１０μｍ程度が良く、好ましくは０．５〜１．５μｍである。粗さがこれ未満では、粗面化の効果が十分に得られず、またこれより大きくなると、接着剤やレジスト等の塗布時に気泡を抱き込んだりし易くなる。
尚、黒化層３上に防錆層３ａを設けてもよい。
【００３５】
〔防錆層３ａ〕
金属層２は製造時、取扱時等に錆びて変質し電磁波シールド性能の低下を来すことがあるので、錆びを防ぐ必要がある場合には、防錆層３ａにより金属層２の表面を被覆すると良い。また、後述する黒化層３が錆び易い場合には、黒化層３も含めて被覆する。被覆は、導電体層の表面、裏面、側面の各面のうち必要な１以上の面の中から製造コスト等を勘案して選んだ面について行えば良い。
【００３６】
防錆層３ａは、形成する金属層２よりも錆び難いものであれば、金属等の無機材料、樹脂等の有機材料、或いはこれらの組合せ等、特に限定されるものではない。また場合によっては、黒化層３をも防錆層で被覆することで、黒化層３の粒子の脱落や変形を防止し、黒化層の黒さを高めることもできる。
【００３７】
防錆層３ａは、従来公知のものを適宜採用すれば良く、例えば、クロム、亜鉛、ニッケル、スズ、銅等の金属乃至は合金、或いは金属酸化物の金属化合物の層等である。これらは、公知のめっき法等で形成できる。ここで、防錆効果及び密着性等の点で好ましい防錆層の一例を示せば、亜鉛めっきした後、クロメート処理して得られるクロム化合物層が、挙げられる。
【００３８】
また、クロメート処理は、該処理前に亜鉛めっきするのが、密着性、防錆効果の点で好ましい。また、防錆層中には、エッチングや酸洗浄時の耐酸性向上の為に、シランカップリング剤等のケイ素化合物を含有させることもできる。
なお、防錆層の厚さは通常０．００１〜１０μｍ程度、好ましくは０．０１〜１μｍである。
【００３９】
〔黒化層３〕
黒化層３により、ディスプレイの明室時の画像のコントラストを向上できる。なお、黒化層３の中には、上述した如く該層表面が粗面となり密着強化を図れるものもある。黒化層はディスプレイ画像のコントラスト向上の点では、観察者から見える金属層２の表面および側面全ての面に設けることが好ましい。
【００４０】
いずれにしても、黒化層３としては、黒等の暗色を呈する層であれば良く、密着性等の基本的物性を満足するものであれば良く、公知の黒化層３を適宜採用し得る。
従って、黒化層３としては、金属等の無機材料、黒着色樹脂等の有機材料等を用いることができ、例えば無機材料としては、金属、合金、金属酸化物、金属硫化物の金属化合物等の金属系の層として形成する。金属系の層の形成法としては、従来公知の各種黒化処理法を適宜採用できる。なかでも、めっき法による黒化処理は密着性、均一性、容易性等で好ましい。めっき法の材料は、例えば、銅、コバルト、ニッケル、亜鉛、モリブデン、スズ、クロム等の金属や金属化合物等を用いる。これらは、密着性、黒さ等の点でカドミウム等による場合よりも優れている。
【００４１】
なお、金属層２が銅である場合、黒化層３形成の為の黒化処理として好ましいめっき法には、銅からなる導電体層を、硫酸、硫酸銅及び硫酸コバルト等からなる電解液中で、陰極電解処理を行いカチオン性粒子を付着させるカソーディック電着めっき法がある。この方法によれば、カチオン性粒子の付着で黒色と同時に粗面も得られる。カチオン性粒子としては、銅粒子、銅合金粒子を採用できる。銅合金粒子としては、銅‐コバルト合金粒子が好ましく、更にその平均粒子径は０．１〜１μｍが好ましい。銅‐コバルト合金粒子により、銅‐コバルト合金粒子層からなる黒化層３が得られる。カソーディック電着法では、付着させるカチオン性粒子の平均粒子径０．１〜１μｍに揃えられる点でも好ましい。平均粒子径が上記範囲超過では、付着粒子の緻密さが低下し黒さの低下やムラが起こり、粒子脱落（粉落ち）が発生し易くなる。一方、平均粒子径が上記範囲未満でも、黒さが低下する。
【００４２】
また、黒化層３として、黒色クロム、黒色ニッケル、ニッケル合金等も好ましく、該ニッケル合金としては、ニッケル‐亜鉛合金、ニッケル‐スズ合金、ニッケル‐スズ‐銅合金である。特に、ニッケル合金は黒色度合いと導電性が良い上、黒化層に防錆機能も付与でき（黒化層兼防錆層となる）、防錆層を省略することもできる。しかも、通常、黒化層３の粒子は針状のために、外力で変形して外観が変化しやすいが、ニッケル合金による黒化層３では粒子が変形し難く、後加工工程で外観が変化し難くい利点も得られる。なお、黒化層として、ニッケル合金の形成方法は、公知の電解または無電解メッキ法でよく、ニッケルメッキを行った後に、ニッケル合金を形成してもよい。
【００４３】
〔透明接着剤９〕
透明接着剤９は、金属層２を透明基材１に接着固定するものであり、メッシュ層の形成法次第では不要で省略可能な層でもある。透明接着剤９が必要となる場合は、金属箔２を透明基材に接着剤で接着固定する場合である。この場合、金属箔を透明基材１に接着する接着剤としては、導電体層の開口部から見える該接着剤が光透過性を損なわない様に、透明な接着剤を用いる必要がある。
【００４４】
なお、金属箔２と透明基材１との具体的な積層方法としては、特に限定されるものでは無く公知の積層法が適宜採用されるが、透明基材がそのなかでも代表的な樹脂シートである場は、ドライラミネーション法が一般的である。
【００４５】
透明接着剤９に用いる透明な接着剤も、特に限定されるものでは無く公知の接着剤を適宜採用すれば良い。例えば、ウレタン系接着剤、アクリル系接着剤、エポキシ系接着剤、ゴム系接着剤等が挙げられ、なかでも、ウレタン系接着剤が接着力等の点で好ましい。なお、この様なウレタン系接着剤としては、２液硬化型ウレタン樹脂系接着剤等があり、２液硬化型ウレタン樹脂系接着剤は、各種ヒドロキシル基含有化合物と、各種ポリイソシアネート化合物を含む２液硬化型ウレタン樹脂を利用した接着剤である。
【００４６】
なお、透明接着剤９は、透明な接着剤を、金属箔（メッシュ状とする前のものが良い）、透明基材の、何れか又は両方に公知の形成方法により施した後、これらを積層することで形成される。該塗工法としては、例えば、ロールコート、コンマコート、グラビアコート等の塗工法、スクリーン印刷、グラビア印刷等の印刷法が挙げられる。なお、透明接着剤層の厚み（乾燥時）は特に制限は無いが、通堂０．１〜２０μｍであるが、接着力、コスト、作業性等の点でより好ましくは１〜１０μｍである。
【００４７】
〔透明着色樹脂層６〕
透明着色樹脂層６は、電磁波シールドフィルタ１０に光学フィルタ機能も付与する層であり、色素を透明樹脂からなるマトリックス中に含有させた樹脂層である。透明着色樹脂層は、所望の色素を、透明樹脂等からなるバインダー中に含有させた樹脂組成物を、塗工等の公知の層形成手段により形成することができる。また、透明着色樹脂層は接着層と兼用させて、他の光学フィルタや光学物品等の機能層との積層一体化に利用するのも好ましい。
【００４８】
なお、ここで言う「着色」とは、紫外線から可視光線、更には赤外線に亙る波長帯域の少なくとも一部の波長に吸収を持つことを意味する。例えば、使用する色素が可視光領域の光を吸収すれば文字通り着色（ダークグレー等の無彩色も含む）して見えるが、紫外線のみ、或いは赤外線領域のみの光を吸収し可視光領域の光は全く或いは実質的に吸収しないのであれば人間の目には着色して見えないが、この様な場合も本発明に於いては「着色」と言う。
【００４９】
上記色素としては、光学フィルタとしての目的に応じた色素を使用すれば良い。従って、光学フィルタとして、例えば、ＰＤＰから放射されるネオン発光を抑えて色再現性を向上させるのであれば、該ネオン発光スペクトルの５９０ｎｍ付近の光吸収が大きい色素を用いると良い。また、赤外線利用機器の誤作動を防ぐのであれば、赤外線乃至は近赤外線領域に吸収を有する色素を用いると良い。また、この様な色素が可視光領域にも吸収を持ち、それが可視光領域で均一で無いために着色し画像のホワイトバランスが崩れるのを防ぐ為には、可視光領域全体で光吸収がニュートラル（無彩色）となる様に、更に、可視光領域内のその他の部分に吸収を持つ色素を併用すると良い。
【００５０】
この様な色素としては、無機系や有機系等の公知の色素を適宜使用することができるが、ヘイズ増加が少ないものが光透過性の点で好ましく、この点では一般的に色素としては、顔料よりも染料の方が好ましい。但し、顔料でも光透過性（光透過率）がよいものもある上、一般的に耐候性が染料よりも良いので、適宜選択使用すると良い。
【００５１】
そして、この様な色素の具体例としては、例えば、赤外線、それも特に近赤外線を吸収する色素（近赤外線吸収剤、ＮＩＲ吸収剤〉としては、フタロシアニン系色素やナフタロシアニン系色素、ジインモニウム塩系色素が挙げられる。
【００５２】
また、ネオン発光の光を吸収する色素（ネオン光吸収剤、Ｎｅ光吸収剤〉は、ＰＤＰに適用する場合にそのネオン発光による波長５９０ｎｍ付近の光を遮断し、画像の色相調整を行い色再現性を向上させる為に用いる色索である。この様な色素は、該波長付近に極大吸収を有する色素であれば使用でき、代表的なものとしてはポリメチン系色素（染料）（例えば特開２００４−５３７９９号公報参照）、シアニン系色素、キサンテン系色素、アゾメチン系色素、ポルフィン系色素等が挙げられる。
【００５３】
また、可視光領域の光に対する色素としては、顔料や染料等の各種公知の色素、例えば、アゾ系色素、フタロシアニン系色素、アントラキノン系色素等を適宜使用すれば良い。
【００５４】
透明着色樹脂層６に用いる透明樹脂としては、透明な樹脂であれば特に限定は無く、透明遮断層や機能層等の隣接層との密着性等を勘案して公知の樹脂を適宜採用すれば良い。例えば、熱可塑性樹脂、熱硬化性樹脂、電離放射線硬化性樹脂等である。例えば、熱可塑性樹脂としては、アクリル系樹脂、ポリエステル樹脂、熱可塑性ウレタン樹脂、酢酸ビニル系樹脂等であり、熱硬化性樹脂としては、ウレタン樹脂、エポキシ樹脂、硬化性アクリル樹脂等であり、電離放射線硬化性樹脂としては紫外線や電子線で硬化するアクリレート系樹脂等である。
【００５５】
また、透明着色樹脂層６は、該透明着色樹脂層上に更に、光学フィルタ等の機能層を積層し、該機能層を接着一体化させる接着層を兼用させるのも好ましい。接着層を兼ねて接着一体化させることにより、構成層低減（追加的な接着層不要）による低コスト化、低ヘイズ化や、光透過性向上、軽量化、薄さ向上等の利点が得られる。透明着色樹脂層を機能層との接着層と兼用させる場合、透明着色樹脂層の樹脂としては、上記した様な樹脂の他に、粘着剤となる樹脂も使用できる。粘着剤となる樹脂としては、例えば、アクリル系樹脂、シリコーン系樹脂、ゴム系樹脂等が挙げられる。
【００５６】
透明着色樹脂層６の形成法は、それを機能層との接着層として形成しないのであれば、メッシュ層積属済みの透明基材の該メッシュ層側の面に、塗工法の公知の層形成法で形成することが出来る。また、透明着色樹脂層を機能層との接着層と兼用する形で積層するのであれば、これ以外の方法として、メッシュ層上に積層前のシート等の有形物として用意した機能層の面に対して一旦、塗工法等の公知の層形成法で形成した後、この透明着色樹脂層積層済みの機能層を、その透明着色樹脂層側で、メッシュ層に対して加圧ロール等を用いてラミネートして積層一体化しても良い。
【００５７】
また、透明着色樹脂層６の厚みは、色素添加量、目的とする光吸収の強さ、接着や粘着による接着層としての接着機能、厚み均一性、製造の容易さ等に応じて適宜決めれば良いが、例えば０．１〜３０μｍ程度である。なお、上記厚み均一性とは、着色均一性をもたらすものであり、厚みは透明遮断層の表面が凹凸面であっても少なくともメッシュ層の開口部領域に於いて該領域内の平均的な厚みが電磁波シールドフィルタ全面で均一であれば良く、開口部とそれ以外の部分の非開口部の厚みが不均一でも良い。
【００５８】
〔調色層５〕
メッシュ状金属層２と透明着色樹脂層６との間に、電磁波シールドフィルタ１０の色調整を行なう調色層５が介在されている。
【００５９】
〔反射防止層８〕
また、反射防止層（Anti Reflection層、略構ＡＲ層）としては、幾つかの方式が有るが、例えば、低屈性率層と高屈折率層とを交互に積層し、最表面を低屈折率層とした誘電体多層膜干渉方式が挙げられる。蒸着やスパッタ等の乾式法で、或いは塗工等の湿式法も利用して形成することができる。なお、低屈折率層はケイ素酸化物、フッ化マグネシウム、フッ素含有樹脂等が用いられ、高屈折率層には、酸化チタン、硫化亜鉛、酸化ジルコニウム、酸化ニオブ等が用いられる。
【００６０】
また、別の方式として、表面の微細凹凸或いは層内の屈折率不連続界面での光拡散を利用した方式（通称、防眩 Anti Glare 略してＡＧ層）としては、樹脂バインダー中にシリカなどの無機フィラーを添加した塗膜形成や、或いは賦形シートや賦形版等を用いた賦形加工により、層表面に外光を乱反射する微細凹凸を設けた層として形成することができる。樹脂バインダーの樹脂としては、表面層として表面強度が望まれる関係上、硬化性アクリル樹脂や、電離放射線硬化性樹脂等が好適には使用される。
【００６１】
次に本発明による画像表示装置用フィルタ１０を画像表示装置２０の前面に配置した場合の画像表示装置２０からの画像光の作用について説明する。
図１、図７および図８に示すように、画像表示装置２０から出光した画像光Ｌ１は、画像表示装置用フィルタ１０の集光レンズ１１側へ入射する。集光レンズ１１に入射した画像光Ｌ１は、その後集光レンズ１１と外部樹脂１２との間の界面で反射（好ましくは全反射）して透明基材１側へ送られる。このように画像光Ｌ１は集光レンズ１１と外部樹脂１２との間の界面で（全）反射して集光され、透明基材１の画像表示装置２０と反対側に設けられた金属層２および黒化層３により形成された開口部４に導かれる。その後、画像光Ｌ１は調色層５、透明着色樹脂層６および反射防止層８を経て外方へ出光する。
この場合、メッシュ状金属層２および黒化層３に形成された開口部４は、例えば開口率６５％程度となっているので、外方からの外光Ｌ２は、そのかなりの部分が開口部４以外の面積積率３５％の黒化層３により吸着されることになる。
このため外光Ｌ２が透明基材１に反射して反射光Ｌ３となる可能性が小さくなる。このことにより、反射光Ｌ３による画面白化を防止して、画像表示装置２０から出光される画像光Ｌ１を外部から鮮明にみることができる。
【００６２】
ここで、図７に示す比較例のように、透明基材１の画像表示装置２０側に集光レンズを設けない場合は、金属層２および黒化層３の開口部４の開口率が６５％程度と小さいため、外光Ｌ２の反射を防止することができるが、他方画像光Ｌ１のかなりの部分が面積率３５％のメッシュ状金属層２および黒化層３により遮蔽され外方に出光することができない。
これに対して本願発明によれば、透明基材１の画像表示部２０側に集光レンズ１１を設けたので、金属層２の表面に設けられた黒化層３によって外方Ｌ２の反射を防止することができるとともに、画像表示装置２０からの画像光Ｌ１を集光レンズ１１により集光して開口４側へ導くことができる。特に集光レンズ１１の受光面積（画像表示装置の側に露出する面の面積）を開口部４の面積よりも十分大きく（例えば１．２倍）することにより、集光レンズ１１無しの場合に比べ開口部４から出て来る画像光強度を十分大きくすることが可能となる。このため画像白化を防いで、画像光Ｌ１のコントラストを明確化することができ、かつ画像光Ｌ１が金属層２および黒化層３により遮蔽されることを確実に防止することができる。
【００６３】
次に図８により、金属層２および黒化層３の開口４の開口率と、画像光の明るさと、外光反射率との関係を示す。
図８に示すように、開口４の開口率が２５％程度まで小さくなると、外光吸収率を大きくして外光の反射を抑えることができる。また画像光の明るさを集光レンズ１１を設けることにより上昇させることができる。
ところで、透明基材１の画像表示装置２０側に設けられた集光レンズ１１の断面は、透明基材１側に向って先細となる台形状に形成されている（図１および図９（ａ））。
しかしながら集光レンズ１１の断面を、透明基材１側に向って先細となるよう側縁が凹状曲線からなる台形状に形成してもよく（図９（ｂ））、透明基材１側に向って先細となるよう側縁が凸状曲線からなる台形状に形成してもよい（図９（ｃ））。
【００６４】
次に図２乃至図５により画像表示装置用フィルタ１０の製造方法について説明する。
まず、図２（ａ）に示すように、透明基材１を準備するとともに、透明基材１の一方の面（画像表示装置と反対側の面）に金属箔２を設ける。次に金属箔２上にレジスト２１を塗布し、レジスト２１上にマスク２２を配置して露光する。
【００６５】
次に、透明基材１上に設けられた金属箔２上のレジスト２１に対して現像液を供給して現像して開口部４に対応するレジスト２１を除去する（図２（ｂ））。その後レジスト２１上からエッチング液を塗布して金属箔２をエッチングし（図２（ｃ））、次にレジスト２１を剥膜する（図２（ｄ））。
このようにして、透明基材１上に開口部４を有するメッシュ状金属層２を設けることができ、その後金属層２の表面および側面に黒化処理を施して黒化層３を形成することができる。
なお、図２（ａ）に示すように透明基材１上に金属箔２を設ける際、予め金属箔２表面に黒化処理を施して黒化層３を設けておいてもよい。この場合は、予め金属箔２の表面に黒化層３を設けておき、後工程で金属箔３をエッチングするので、黒化層３は金属層２の表面のみに残ることになる。
【００６６】
次に図３（ａ）（ｂ）（ｃ）に示すように透明基材１の他方の面にネガ型感光性樹脂２５を塗布し、透明基材１の一方の面側から金属層２を露光マスクとして光を照射して露光する（図３（ａ））。
この場合、ネガ型感光性樹脂２５としては、ベンゾトアゾール等の光反応開始剤を含んだアクリレート系の単量体やプレポリマー、桂皮酸エステル等、エポキシ樹脂等を用いることができ、ネガ型感光性樹脂２５に対して、その後現像液が塗布され、ネガ型感光性樹脂２５のうち光が照射した部分のみが残り、他の部分は除去される（図３（ｂ））。
このとき、現像により残ったネガ型感光性樹脂２５の部分間に凹部２５ａが形成される。
【００６７】
次にネガ型感光性樹脂２５間の凹部２５ａ内にアクリル樹脂、エポキシ樹脂、ウレタン樹脂、塩化ビニル−酢酸ビニル共重合体等からなる充填樹脂が充填されて、外部樹脂１２が形成される（ワイピング）。
このとき、ネガ型感光性樹脂２５によって屈折率１．５〜１．７の集光レンズ１１が形成され、充填樹脂によって屈折率１．４〜１．５の外部樹脂１２が形成される。集光レンズ１１は、その高さ／幅のアスペクト比が略２／１となる。
【００６８】
次に、透明基材１のメッシュ状金属２側に透明接着剤９を介して調色層５、透明着色樹脂層６および反射防止層８が順次設けられて画像表示装置用フィルタ１０が作製される。
なお、図３（ａ）（ｂ）（ｃ）において、透明基材１の画像表示装置２０側の面にネガ型感光性樹脂２５を設けた例を示したが、これに限らず図４（ａ）に示すように、透明基材１の画像表示装置２０側の面に公知のポジ型感光性樹脂２７を設けて、金属層２側から光を照射して露光してもよい（図４（ａ））。
【００６９】
次にポジ型感光性樹脂２７に対して現像液を塗布すると、ポジ型感光性樹脂２７のうち光が照射された部分が除去され、この部分に凹部２７ａが形成される（図４（ｂ））。次にこの凹部２７ａ内にアクリル樹脂、エポキシ樹脂、ウレタン樹脂、塩化ビニル−酢酸ビニル共重合体等からなる充填樹脂が充填される（ワイピング）。
このとき充填樹脂によって屈折率１．５〜１．７の集光レンズ１１が形成され、ポジ型感光性樹脂２７によって、屈折率１．４〜１．５の外部樹脂１２が形成される。
【００７０】
次に本発明による画像表示装置用フィルタ１０の変形例について説明する。上記実施の形態において、透明基材１の表面に開口部４を有するメッシュ状金属層２を設け、この金属２の表面に黒化層３を設けた例を示したが、これに限らず図５に示すように、透明基材１の表面にスパッタリングにより電磁波シールド用のＩＴＯ（酸化インジウム錫）から成る透明導電性の薄膜金属層（厚さ２μｍ）２ａを設け（図５（ａ））、この薄膜金属層２ａ上に印刷により開口率約２５％の開口部２４を有する黒化層２３を設けてもよい（図５（ｂ））。
図５（ａ）（ｂ）において、外方からの外光Ｌ２は薄膜金属層２ａ上に設けられた黒化層２３により吸収されて反射が抑えられる。また、画像表示装置２０からの画像光Ｌ１は
薄膜金属層２ａを通って外方へ送られ、かつこの薄膜金属層２ａは電磁波シールド機能をもつことになる。また画像表示装置２０からの画像光Ｌ１は集光レンズ１１により黒化層３の開口部４に導かれて外方へ出光する。
また画像表示装置用フィルタ１０として必ずしも金属層を設ける必要はなく、透明基材１上に開口部４を有する黒化層３を設け、画像表示装置２０からの画像光Ｌ１を集光レンズ１１により開口部４に導いて外方へ出光し、かつ黒化層３により外光Ｌ２の反射を防止してもよい。
【図面の簡単な説明】
【００７１】
【図１】本発明による画像表示装置用フィルタの層構成を示す図。
【図２】本発明による画像表示装置用フィルタの製造方法を示す図。
【図３】本発明による画像表示装置用フィルタの製造方法を示す図。
【図４】本発明による画像表示装置用フィルタの製造方法を示す図。
【図５】本発明による画像表示装置用フィルタの変形例を示す図。
【図６】本発明による画像表示装置用フィルタの金属層と黒化層を示す図。
【図７】画像表示装置用フィルタの比較例を示す図。
【図８】開口率と、外光吸収率と、画像光の明るさを示す図。
【図９】画像表示装置用フィルタの集光レンズの形状を示す図。
【符号の説明】
【００７２】
１  透明基材
２  メッシュ状金属層
３  黒化層
４  開口部
１０  画像表示装置用フィルタ
１１  集光レンズ
１２  外部樹脂
２０  画像表示装置
２１  レジスト
２２  マスク
２３  薄膜金属層
２４  開口部
２５  ネガ型感光性樹脂
２５ａ  凹部
２７  ポジ型感光性樹脂
２７ａ  凹部
【図１】
2007101616.tif 000003
【図２】
2007101616.tif 000004
【図３】
2007101616.tif 000005
【図４】
2007101616.tif 000006
【図５】
2007101616.tif 000007
【図６】
2007101616.tif 000008
【図７】
2007101616.tif 000009
【図８】
2007101616.tif 000010
【図９】
2007101616.tif 000011